(57)【特許請求の範囲】
【請求項１】
染料と、極性有機溶剤と、シリコーン系高分子界面活性剤とを含み、
前記染料が、
キサンテン系赤色油溶性染料と、
アゾメチン系黄色油溶性染料及び／又はアゾメチン系橙色油溶性染料とを含む
油性マーキングペン用赤色インキ組成物。
【請求項２】
極性有機溶剤がプロピレングリコールモノメチルエーテルである請求項１記載の油性マーキングペン用赤色インキ組成物。
【請求項３】
シリコーン系高分子界面活性剤がポリオキシプロピレン変性シリコーン及びカルボキシ変性シリコーンのうち少なくとも一種である請求項１又は２記載の油性マーキングペン用赤色インキ組成物。
【請求項４】
シリコーン系高分子界面活性剤がカルボキシ変性シリコーンである請求項１又は２記載の油性マーキングペン用赤色インキ組成物。
【請求項５】
さらに、油溶性樹脂を含む請求項１〜４のいずれかの項に記載の油性マーキングペン用赤色インキ組成物。
【請求項６】
油溶性樹脂がケトン系樹脂、フェノール系樹脂及びキシレン系樹脂から選択された少なくとも一種である請求項５記載の油性マーキングペン用赤色インキ組成物。
【発明の詳細な説明】
【０００１】
【発明の属する技術分野】
本発明は、赤色インキ組成物に関し、詳しくは、筆跡の非吸収面に対する定着性が優れ、耐水性が高い油性マーキングペン用赤色インキ組成物に関する。
【０００２】
【従来の技術】
従来、油性マーキングペン用インキ組成物における溶剤としては、キシレンなどの非極性溶剤が用いられてきたが、近年、安全性などの点からアルコール系やグリコールエーテル系の極性溶剤の使用へと移行している。
【０００３】
しかし、非極性溶剤から極性溶剤への使用移行に伴い、油性マーキングペンに要求される、金属、プラスチックなどの非吸収面に筆記した際の筆跡の定着性が低下する傾向にある。これは、非極性溶剤を用いていた際には筆跡の定着性において作用していたと考えられる非吸収面へのエッチング作用や水素結合などが、極性溶剤の使用により弱まったため、非吸収面表面に対する筆跡の密着性、定着性が損なわれることに起因すると考えられる。
【０００４】
そこで、極性溶剤を含有する油性マーキングペン用インキ組成物に、樹脂などを添加することにより、非吸収面に対する筆跡の定着性向上を図っている。しかし、これらのインキ組成物は、筆跡と、金属やプラスチックなどの非吸収面との定着性が低い。
【０００５】
また、赤色系の油性マーキングペン用インキ組成物において、油溶性の着色剤としては、酸性染料と塩基性染料との造塩物が使用されている。しかし、このような造塩物による油溶性の着色剤を、アルコール系やグリコールエーテル系の極性溶剤に溶解させたインキを用いると、このインキを用いたマーキングペンにおける筆跡は、耐水性が悪く、筆跡が水に濡れると、染料が滲みだすいわゆる「色泣き」を起こし、クレームの対象にもなっている。すなわち、赤色インキ組成物による油性マーキングペンは、非吸収面に対する筆跡の定着性が低いだけでなく、耐水性も低い。
【０００６】
【発明が解決しようとする課題】
このため、油性マーキングペン用赤色インキ組成物では、溶剤として、毒性が高いキシレンなどの非極性溶剤を用いたインキが広く利用され、安全性が高いアルコールなどの極性溶剤を用いたインキには、未だに、移行されていないのが現状である。
【０００７】
また、従来のインキを用いた油性マーキングペンでは、インキの発色性を良くするため、酸性染料と塩基性染料との造塩物が使用されている。しかし、このインキでは、耐水性に問題がある。
【０００８】
従って、本発明の課題は、赤色系染料と極性有機溶剤とを含む赤色インキ組成物であっても、非吸収面に対してインキ組成物による筆跡の定着性が優れるとともに、インキ組成物の耐水性が高い油性マーキングペン用赤色インキ組成物を提供することにある。
本発明の他の課題は、赤色系染料と極性有機溶剤とを含む赤色インキ組成物であっても、前記特性とともに、筆跡の鮮やかさを保ち、かつ色調安定性が高い油性マーキングペン用赤色インキ組成物を提供することにある。
本発明の他の課題は、赤色系染料を含む油性インキ組成物において、極性有機溶剤を有していても、キシレン等の非極性有機溶剤を使用した場合と同等又はそれ以上の筆跡の定着性を、金属やプラスチック等の非吸収面で確保できるとともに、インキ組成物の耐水性が改善された油性マーキングペン用赤色インキ組成物を提供することにある。
【０００９】
【課題を解決するための手段】
従来のアルコール系やグリコールエーテル系溶剤を用いたマーキングペン用インキ組成物では、筆跡中の樹脂や染料等の固形分と、非吸収面表面との密着性及び定着性を改善することを主として検討していたため、インキ組成物による筆跡と、非吸収面との定着性の改善が十分でない。もちろん、筆跡中の樹脂や染料などの固形分と非吸収面表面との密着性及び定着性は筆跡の定着性向上に重要な役割を果たしていることに相違はない。しかし、非吸収面表面に対する筆跡の密着性及び定着性の向上は、同時に筆跡表面に接触する他の物質が筆跡表面に付着するし易さにつながる。従って、筆跡と非吸収面との定着性、密着性の向上対策として、様々な樹脂との組み合わせなどを行うと、筆跡と非吸収面との密着性、定着性は向上するが、同時に筆跡表面における他の物質の付着性も強くなり、手指、布、紙などで擦過された場合に筆跡が付着しやすくなり、実質的な定着性の向上にならない。
【００１０】
そこで、本発明者は、かかる知見に基づき鋭意検討した結果、赤色系染料、極性有機溶剤を含むインキ組成物に、シリコーン系高分子界面活性剤を含有させると、筆跡と非吸収面との定着性を改善できることを見いだした。シリコーン系高分子界面活性剤は、極性有機溶剤と完全には相溶せず、またシリコーン系高分子界面活性剤の特異的な界面活性のため、インキとして非吸収面へ筆記された際には、シリコーン系高分子界面活性剤は筆跡表面に移行する。その結果、シリコーン系高分子界面活性剤は、筆跡と非吸収面表面との定着性には影響をほとんど及ぼさず、筆跡表面においてその特徴である他の物質への難付着性を発現する。したがって、筆跡が手指、布、紙などで擦過された場合にも筆跡が付着しにくく、その結果として、実質的な非吸収面上の定着性が向上する。すなわち、シリコーン系高分子界面活性剤を含有させたインキ組成物による筆跡は、筆跡と非吸収面表面との密着性、定着性と筆跡表面の他の物質への難付着性とを同時に高いレベルで有する。
【００１１】
しかし、赤色系染料を含む油性インキ組成物において、赤色系染料として、塩基性染料と酸性染料との造塩物を用いると、当該インキによる筆跡は耐水性が低く、この筆跡が水に濡れると、遊離した染料（塩基性染料及び／又は酸性染料）が水に溶けて滲みだし、いわゆる「色泣き」が生じる。
【００１２】
そこで、本発明者は、赤色系染料及び極性有機溶剤を含む赤色インキ組成物であっても、このインキによる筆跡の非吸収面に対する定着性、および筆跡の耐水性を改善すべく鋭意検討を重ねた結果、赤色系染料としてキサンテン系赤色油溶性染料を、極性有機溶剤及びシリコーン系高分子界面活性剤と組み合わせて用いると、筆跡の非吸収面に対する定着性、および耐水性が高い油性マーキングペン用赤色インキ組成物が得られることを見いだし本発明を完成した。すなわち、本発明の油性マーキングペン用赤色インキ組成物は、キサンテン系赤色油溶性染料と、極性有機溶剤と、シリコーン系高分子界面活性剤とを含んでいる。
【００１３】
これは、キサンテン系赤色油溶性染料は、それ自体耐水性が高い染料であるが、キサンテン系赤色油溶性染料は、極性有機溶剤及びシリコーン系高分子界面活性剤と組み合わせられても、高い耐水性という特性を発現でき、また、シリコーン系高分子界面活性剤も、筆跡の非吸収面に対する定着性向上という効果を発現できることに起因している。なお、このインキ組成物による筆跡は、溶剤としてキシレンなどの非極性溶剤を用いた場合と同等又はそれ以上の定着性を、金属、プラスチックなどの非吸収面で確保できる。
【００１４】
特に、極性溶剤として、少なくともプロピレングリコールモノメチルエーテルを用いると、鮮明な赤色系の筆跡を得ることができるとともに、筆記直後と、インキ乾燥後とにおいて、インキの色が変化するのを抑制又は防止することができることを、本発明者は見いだした。すなわち、本発明には、キサンテン系赤色油溶性染料と、極性有機溶剤と、シリコーン系高分子界面活性剤とを含む油性マーキングペン用赤色インキにおいて、極性有機溶剤としてプロピレングリコールモノメチルエーテルが使用されている油性マーキングペン用赤色インキ組成物が含まれる。
【００１５】
シリコーン系高分子界面活性剤としては、ポリオキシプロピレン変性シリコーン及びカルボキシ変性シリコーンのうち少なくとも一種を好適に使用できる。
【００１６】
また、本発明では、キサンテン系赤色油溶性染料を、アゾメチン系黄色及び／又は橙色油溶性染料と組み合わせて用いると、前記優れた特性を低下させることなく、インキの色を調整して、鮮明な色を発色させることができる。
【００１７】
本発明では、油溶性樹脂（以下、単に「樹脂」と称する場合がある）を使用することができ、油溶性樹脂には、例えば、ケトン系樹脂、フェノール系樹脂及びキシレン系樹脂から選択された少なくとも一種が含まれる。
【００１８】
【発明の実施の形態】
（赤色系染料）
赤色系染料として用いられているキサンテン系赤色油溶性染料としては、例えば、Ｃ．Ｉ．ベーシック  レッド  １、Ｃ．Ｉ．ベーシック  バイオレット  １０、Ｃ．Ｉ．ベーシック  バイオレット  １１などの塩基性染料を使用している油溶性染料が挙げられる。より具体的には、キサンテン系赤色油溶性染料としては、例えば、商品名：スピロンレッド  Ｃ−ＧＨ（保土ヶ谷化学社製）、商品名：オイルピンク  ３１２（オリエント化学社製）などが市販されている。
【００１９】
キサンテン系赤色油溶性染料とは、前記塩基性染料を、造塩して油溶性化した染料であり、造塩に際しては、例えば、塩基性染料に対して反応性を有している樹脂（例えば、フェノール樹脂など）を使用できる。
【００２０】
キサンテン系赤色油溶性染料の使用量は、インキ全量に対して０．５〜１５重量％、好ましくは１〜８重量％である。前記使用量が多すぎると粘度が上昇し、筆記性が低下する。一方、少なすぎると筆跡濃度（発色性）が低い。
【００２１】
（極性有機溶剤）
極性有機溶剤としては、アルコール系溶剤、グリコールエーテル系溶剤などが使用できる。極性有機溶剤は、単独で又は二種以上組み合わせて使用できる。アルコール系溶剤には、例えば、メチルアルコール、エチルアルコール、ノルマルプロピルアルコール、イソプロピルアルコール、ノルマルブチルアルコール、イソブチルアルコール、ターシャルブチルアルコールなどが含まれる。グリコールエーテル系溶剤としては、例えば、プロピレングリコールモノメチルエーテル、プロピレングリコールモノエチルエーテル、ジプロピレングリコールモノメチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノメチルエーテルアセテート、ジエチレングリコールモノエチルエーテルアセテート、ジエチレングリコールモノプロピルエーテルアセテート、ジエチレングリコールモノブメチルエーテルアセテートなどが挙げられる。
【００２２】
特に、本発明では、極性有機溶剤として、プロピレングリコールモノメチルエーテルを用いると、筆記直後と、筆記数分後（インキ乾燥後）における筆跡の変色を抑制又は防止でき、筆跡の色調安定性を向上できる。従って、極性有機溶剤として、プロピレングリコールモノメチルエーテルを用いると、鮮明な色の筆跡を得ることができる。もちろん、プロピレングリコールモノメチルエーテルは、他の極性有機溶剤と併用してもよく、極性溶剤中のプロピレングリコールモノメチルエーテルの割合は、極性有機溶剤全量に対して６０重量％以上、特に７５重量％以上であることが好ましい。極性溶剤中のプロピレングリコールモノメチルエーテルの割合が前記割合より少なければ、筆跡の色調安定性が低下する。
【００２３】
極性有機溶剤の使用量は、インキ全量に対して５０〜９５重量％、好ましくは５０〜９０重量％程度である。極性有機溶剤の使用量が多すぎると、筆跡の濃度が低下する。一方、少なすぎると粘度が上昇して筆記性が低くなり、また、他の成分（着色剤、油溶性樹脂など）の溶解性が低下する。
【００２４】
（シリコーン系高分子界面活性剤）
シリコーン系高分子界面活性剤としては、特に制限されず、ポリエーテル変性シリコーン、カルボキシ変性シリコーン、アミノ変性シリコーン、アルキル変性シリコーン等の変性シリコーンを用いることができる。好ましいシリコーン系高分子界面活性剤には、ポリエーテル変性シリコーン、カルボキシ変性シリコーンが含まれる。シリコーン系高分子界面活性剤は単独で又は複数混合して使用できる。
【００２５】
ポリエーテル変性シリコーンの中でも、ポリエーテルとしてポリオキシプロピレンの含有量が多い変性シリコーン（例えば、ポリエーテル中のポリオキシプロピレンの含有量が５０重量％以上（好ましくは７０重量％以上、さらに好ましくは９０重量％以上）であるポリエーテル変性シリコーン）、特にポリエーテルがポリオキシプロピレンのみで構成されているポリエーテル変性シリコーン（「ポリオキシプロピレン変性シリコーン」と称する）が好適に使用できる。
【００２６】
ポリオキシプロピレン変性シリコーンやカルボキシ変性シリコーンは極めて高い難付着性を発現できる。これらの変性シリコーン含有インキ組成物により筆記すると、極性有機溶剤の蒸発又は揮発に伴い、前記変性シリコーン（ポリオキシプロピレン変性シリコーン、カルボキシ変性シリコーン）が筆跡表面に移行し易いためである。
【００２７】
シリコーン系高分子界面活性剤としては、市販の変性シリコーンオイルを使用できる。ポリオキシプロピレン変性シリコーンオイルとしては、例えば、東芝シリコーン社から商品名「ＴＳＦ４４６０」が市販されており、また、共栄社化学社から商品名「グラノール１１５」が市販されている。カルボキシ変性シリコーンとしては、例えば、東芝シリコーン社から商品名「ＴＳＦ４７７０」が市販されており、また、信越化学工業社から商品名「Ｘ−２２−３７１０」、「Ｘ−２２−１６２Ａ」、「Ｘ−２２−３７０１Ｅ」が市販されている。
【００２８】
シリコーン系高分子界面活性剤の分子量（数平均分子量）は、特に制限されず、例えば、１，０００〜３０，０００、好ましくは２，０００〜２０，０００、さらに好ましくは５，０００〜２０，０００程度である。分子量が低すぎると耐水性が低下し、高すぎると筆跡表面に移行しにくくなり、難付着性が低く、定着性が低下する場合がある。
【００２９】
シリコーン系高分子界面活性剤の使用量は、その種類や他の成分（着色剤、樹脂など）の種類に応じて、例えば、インキ全量に対して０．０１〜１０重量％、好ましくは０．２〜４重量％程度である。シリコーン系高分子界面活性剤の使用量が過多であると、シリコーン系高分子界面活性剤は筆跡の表面のみならず、筆跡表面近くにも移行し、かえって筆跡表面に対する付着性の阻害などの副次的作用が生じる場合がある。一方、過少であると、筆跡の難付着性が低く、定着性が低下する。
【００３０】
（アゾメチン系黄色及び／又は橙色油溶性染料）
本発明では、キサンテン系赤色油溶性染料と、アゾメチン系黄色油溶性染料及び／又はアゾメチン系橙色油溶性染料とを併用することにより、インキの色を調整して、インキを極めて鮮明な色で発色させることができる。
【００３１】
アゾメチン系黄色油溶性染料としては、例えば、Ｃ．Ｉ．ベーシック  イエロー  １１、Ｃ．Ｉ．ベーシック  イエロー  １３、Ｃ．Ｉ．ベーシック  イエロー  １４、Ｃ．Ｉ．ベーシック  イエロー  ２１、Ｃ．Ｉ．ベーシック  イエロー  ２３、Ｃ．Ｉ．ベーシック  イエロー  ２４、Ｃ．Ｉ．ベーシック  イエロー  ２８、Ｃ．Ｉ．ベーシック  イエロー  ４０、Ｃ．Ｉ．ベーシック  イエロー  ４４、Ｃ．Ｉ．ベーシック  イエロー  ４９、Ｃ．Ｉ．ベーシック  イエロー  ５１、Ｃ．Ｉ．ベーシック  イエロー  ５２、Ｃ．Ｉ．ベーシック  イエロー  ５３、Ｃ．Ｉ．ベーシック  イエロー  ４３、Ｃ．Ｉ．ベーシック  イエロー  ４５などの塩基性染料を使用した油溶性染料が含まれる。より具体的には、アゾメチン系黄色油溶性染料としては、例えば、商品名：スピロンイエロー  Ｃ−ＧＮＨ（保土ヶ谷化学社製）などが市販されている。
アゾメチン系橙色油溶性染料としては、例えば、Ｃ．Ｉ．ベーシック  オレンジ  ２１、Ｃ．Ｉ．ベーシック  オレンジ  ２２、Ｃ．Ｉ．ベーシック  オレンジ  ２７、Ｃ．Ｉ．ベーシック  オレンジ  ４２、Ｃ．Ｉ．ベーシック  オレンジ  ４４、Ｃ．Ｉ．ベーシック  オレンジ  ４６などの塩基性染料を使用した油溶性染料が挙げられる。
【００３２】
アゾメチン系黄色及び／又は橙色油溶性染料は、上記塩基性染料を造塩して油溶性化した染料であり、油溶性化に際しては、例えば、フェノール樹脂等の樹脂を使用して、塩基性染料を造塩できる。
【００３３】
アゾメチン系黄色及び／又は橙色油溶性染料は単独で又は二種以上組み合わせて使用できる。アゾメチン系黄色及び／又は橙色油溶性染料の使用量は、インキ全量に対して０．５〜１５重量％、好ましくは１〜８重量％である。前記使用量が多すぎると粘度が上昇し、筆記性が低下する。一方、少なすぎると筆跡濃度（発色性）が低い。
【００３４】
（樹脂）
本発明では、油溶性樹脂を用いてもよい。樹脂は、極性有機溶剤（特に、プロピレングリコールモノメチルエーテル）に可溶な樹脂であれば特に限定されない。好ましくは安全であることが求められる。樹脂には、例えば、ケトン系樹脂、フェノール系樹脂（例えば、アルキルフェノール樹脂、フェノール樹脂、ロジン変性フェノール樹脂など）、キシレン系樹脂（例えば、アルキルフェノール変性キシレン樹脂、ロジン変性キシレン樹脂など）、スチレン−有機酸共重合体（例えば、スチレン−アクリル酸共重合体、スチレン−マレイン酸共重合体、スチレン−無水マレイン酸共重合体など）、ポリアクリル酸エステルなどが含まれる。樹脂としては、前記樹脂の中でも、ケトン系樹脂、フェノール系樹脂、キシレン系樹脂が好適に使用される。
【００３５】
樹脂は、単独で又は複数混合して用いることができる。樹脂の使用量は、例えば、インキ全量に対して０．５〜２５重量％、好ましくは１〜１５重量％程度である。樹脂の使用量がこれらの範囲を越えると粘度が上昇し、筆記性が低下する。一方、これらの範囲より少ないと筆跡（筆跡）の塗面に対する密着性が低い。
【００３６】
その他、油性マーキングペン用赤色インキ組成物には、着色剤（例えば、他の油溶性染料など）、充填剤、レベリング剤、粘度調整剤、構造粘性付与剤、乾燥性付与剤などの各種の添加剤などが配合されていてもよい。各種添加剤は特に限定されず、公知の添加剤を広く利用できる。
【００３７】
（製造方法）
前記インキ組成物は、前記成分（キサンテン系赤色油溶性染料、極性有機溶剤、シリコーン系高分子界面活性剤、アゾメチン系黄色及び／又は橙色油溶性染料、樹脂など）を混合して調製できる。インキ組成物の調製方法としては、特に限定されないが、例えば、極性有機溶剤、必要に応じて樹脂を、加熱下で（例えば、５０℃で）で攪拌して混合し、続けて、上記油溶性染料と、必要に応じて各種の添加剤を加え、加熱下で（例えば、５０℃で）攪拌混合する。攪拌混合後、加熱をやめて、シリコーン系高分子界面活性剤を加え、攪拌混合して調製する方法等が例示できる。
【００３８】
本発明のインキ組成物は、耐水性が高く、インキとして非吸収面（ブリキ板などの金属板、ポリエチレンやポリプロピレンなどで形成されたフィルムやシートなどのプラスチックフィルムやシートなどの筆記面であって、油性インキをほとんど吸収しない面）に筆記された際の筆跡の定着性が優れているので、油性マーキングペン用インキ組成物として有用である。また、このインキ組成物では、溶剤としてアルコール系やグリコールエーテル系の極性有機溶剤（主としてプロピレングリコールモノメチルエーテル）を用いているため、従来のキシレンなどの非極性有機溶剤を使用しているインキ組成物に比べて、人体に対してだけでなく、使用方法や製造方法などにおいても、安全性が極めて高い。
【００３９】
【実施例】
以下、本発明を実施例及び比較例に基づいてより詳細に説明するが、本発明はこれらの実施例に限定されるものではない。
（原料）
原料として、以下の油溶性染料、極性有機溶剤、シリコーン系高分子界面活性剤、油溶性樹脂などを用いた。
（油溶性染料）
・キサンテン系赤色油溶性染料１：
商品名「スピロンレッド  Ｃ−ＧＨ」（保土ヶ谷化学社製）
・アゾメチン系黄色油溶性染料：
商品名「スピロンイエロー  Ｃ−ＧＮＨ」（保土ヶ谷化学社製）
・キサンテン系赤色油溶性染料２：
商品名「オイルピンク  ３１２」（オリエント化学社製）
・油溶性染料：
キサンテン系赤色塩基性染料とモノアゾ系黄色酸性染料との混合造塩油溶性染料
商品名「バリファストレッド  １３０８」（オリエント化学社製）
（極性有機溶剤）
・プロピレングリコールモノメチルエーテル：
商品名「ダワノールＰＭ」（ダウ・ケミカル社製）
・ジプロピレングリコールモノメチルエーテル：
商品名「ダワノールＤＰＭ」（ダウ・ケミカル社製）
・エタノール
（シリコーン系高分子界面活性剤）
・ポリオキシプロピレン変性シリコーン１：
ポリオキシプロピレン変性シリコーン
商品名「グラノール１１５」（共栄社化学社製）
・ポリオキシプロピレン変性シリコーン２：
ポリオキシプロピレン変性シリコーン
商品名「ＴＳＦ４４６０」（東芝シリコーン社製）
・カルボキシ変性シリコーン：
カルボキシ変性シリコーン
商品名「ＴＳＦ４７７０」（東芝シリコーン社製）
（油溶性樹脂）
・アルキルフェノール樹脂：
商品名「タマノル５１０」（荒川化学工業社製）
・アルキルフェノール変性キシレン樹脂：
商品名「ニカノールＨＰ−１００」（三菱瓦斯社製）
・フェノール樹脂：
商品名「タマノル１００Ｓ」（荒川化学工業社製）
【００４０】
（実施例１〜４及び比較例１〜２）
各実施例および各比較例では、それぞれ表１に示す割合（表１中の各種成分の配合量はいずれも重量％である）で配合して油性マーキングペン用赤色インキ組成物を得た。具体的には、各実施例および各比較例について、極性有機溶剤と、油溶性樹脂とを５０℃で１時間加熱攪拌混合し、続けて、油溶性染料を投入し、さらに５０℃、１時間加熱攪拌混合する。混合後、加熱をやめて、シリコーン系高分子界面活性剤を投入し、１０分間攪拌混合して油性マーキングペン用赤色インキ組成物を得た。
【００４１】
【表１】
0003890130.tif 000002
【００４２】
（評価）
実施例１〜４及び比較例１〜２で得られた油性マーキングペン用赤色インキ組成物について、以下の定着性試験、耐水性試験、色調安定性試験により評価した。
【００４３】
（定着性試験）
実施例１〜４および比較例１〜２で得られた油性マーキングペン用赤色インキ組成物を、フェルトをペン先として使用した筆記具（サクラクレパス社製油性マーカー、商品名「ペンタッチ」）に充填し、これを用いて非吸収面（ブリキ板、ポリエチレン板）に直線を筆記して、３０分乾燥した後、筆跡を綿棒で５００ｇ荷重にて擦過する。この擦過により、筆跡の変化を目視にて観察し、以下の評価基準により評価する。それぞれ評価結果を表１の定着性試験の欄に示す。
○：全く筆跡に変化が生じない
△：筆跡に若干きずが付く
×：擦過により筆跡が剥がれ、完全に非吸収面が露出する
【００４４】
（耐水性試験）
実施例１〜４および比較例１〜２で得られた油性マーキングペン用赤色インキ組成物を、フェルトをペン先として使用した筆記具（サクラクレパス社製油性マーカー、商品名「ペンタッチ」）に充填し、これを用いて上質紙に直線を筆記して、筆記１分後に水に１時間浸漬する。浸漬後、その浸漬した上質紙を他の乾燥している上質紙の上に置き、乾燥させる。乾燥後、インキの滲み及び下敷きにした上質紙への滲みだしを目視にて観察し、下記の評価基準により耐水性を評価する。それぞれ評価結果を表１の耐水性試験の欄に示す。
○：筆記線の周辺にインキの滲みがみられない
×：筆記線の周辺にインキの滲みが見られ、下敷きの上質紙にもインキが付着している
【００４５】
（色調安定性試験）
実施例１〜４および比較例１〜２で得られた油性マーキングペン用赤色インキ組成物を、フェルトをペン先として使用した筆記具（サクラクレパス社製油性マーカー、商品名「ペンタッチ」）に充填し、これを用いて上質紙に直線を筆記して、１分間放置する。その筆跡の下又は周辺にさらに直線を筆記し、両者の色調の差を目視にて観察し、以下の評価基準により色調安定性を評価する。それぞれの評価結果を表１の色調安定性試験の欄に示す。
○：２本の線に色調の差がみられない
△：２本の線に若干、色調の差がみられる
×：２本の線にはっきりと明確な色調の差がみられる
【００４６】
本発明の油性マーキングペン用赤色インキ組成物（実施例のインキ組成物）は、比較例のインキ組成物より、筆跡（筆跡）の非吸収面に対する定着性、および筆跡の耐水性が高い。また、筆記直後のインキの色とインキ乾燥後のインキの色にほとんど差がなく、筆記直後の鮮明な赤色をインキ乾燥後も保持できる。
【００４７】
【発明の効果】
本発明のインク組成物は、特定の油溶性染料と、極性有機溶剤と、シリコーン系高分子界面活性剤とを含有する油性マーキングペン用赤色インキ組成物であるので、赤色系の油性マーキングペン用インキであるにもかかわらず、筆跡の耐水性、および筆跡と非吸収面との定着性が高い。また、筆記時とインキ乾燥後とのインキの色に差がほとんどない。
また、キシレンなどの非極性溶剤を用いた場合と同等以上の筆跡の定着性を、金属、プラスチックなどの非吸収面で確保できる。そのため、筆跡の非吸収面に対する定着性、および筆跡の耐水性が優れ、鮮明な赤色をインキ乾燥後も維持でき、かつ色調安全性が高いインキ組成物を提供できる。